(57)【要約】【課題】複数個の立体形状物の表面を同時に改質し、良好な摺動性、摺動の繰り返しに対する耐久性及びシール性などの性能も付与できる立体形状物の表面改質方法、並びに該表面改質方法により得られる注射器用ガスケットを提供する。【解決手段】複数個の立体形状物を光重合性モノマー含有液に浸漬する工程１と、前記光重合性モノマー含有液を撹拌しながら、光照射により光重合性モノマーを重合させ、前記複数個の立体形状物の表面にポリマー鎖を成長させる工程２とを含む立体形状物の表面改質方法に関する。【選択図】なし【特許請求の範囲】
【請求項１】
複数個の立体形状物を光重合性モノマー含有液に浸漬する工程１と、前記光重合性モノマー含有液を撹拌しながら、光照射により光重合性モノマーを重合させ、前記複数個の立体形状物の表面にポリマー鎖を成長させる工程２とを含む立体形状物の表面改質方法。
【請求項２】
前記光重合性モノマーは、アクリル酸、アクリル酸エステル、アクリル酸アルカリ金属塩、アクリル酸アミン塩、メタクリル酸、メタクリル酸エステル、メタクリル酸アルカリ金属塩、メタクリル酸アミン塩、アクリロニトリル、アクリルアミド、ジメチルアクリルアミド、ジエチルアクリルアミド、イソプロピルアクリルアミド、ヒドロキシアクリルアミド、アクリロイルモルホリン、メタクリルアミド、ジメチルメタクリルアミド、ジエチルメタクリルアミド、イソプロピルメタクリルアミド、ヒドロキシメタクリルアミド、及びメタクリロイルモルホリンからからなる群より選択される少なくとも１種である請求項１記載の立体形状物の表面改質方法。
【請求項３】
前記光重合性モノマー含有液が重合開始剤を含む請求項１又は２記載の立体形状物の表面改質方法。
【請求項４】
前記重合開始剤がベンゾフェノン系化合物及び／又はチオキサントン系化合物である請求項３記載の立体形状物の表面改質方法。
【請求項５】
前記光重合性モノマー含有液が重合禁止剤を２０〜５００ｐｐｍ含む請求項１〜４のいずれかに記載の立体形状物の表面改質方法。
【請求項６】
前記撹拌の回転数が５０〜１０００ｒｐｍである請求項１〜５のいずれかに記載の立体形状物の表面改質方法。
【請求項７】
前記光照射における光の波長が３００〜４００ｎｍである請求項１〜６のいずれかに記載の立体形状物の表面改質方法。
【請求項８】
前記光照射時又は光照射前に反応容器及び反応液に不活性ガスを導入し、不活性ガス雰囲気に置換して重合させる請求項１〜７のいずれかに記載の立体形状物の表面改質方法。
【請求項９】
前記光照射時又は光照射前に反応容器を真空引きし、酸素を脱気して重合させる請求項１〜７のいずれかに記載の立体形状物の表面改質方法。
【請求項１０】
前記工程１の前に、前記立体形状物の表面に重合開始剤を予め吸着させる請求項１〜９のいずれかに記載の立体形状物の表面改質方法。
【請求項１１】
前記工程１の前に、前記立体形状物の表面に重合開始剤を予め吸着させ、光照射により該重合開始剤を表面に固定する請求項１〜１０のいずれかに記載の立体形状物の表面改質方法。
【請求項１２】
請求項１〜１１のいずれかに記載の立体形状物の表面改質方法により改質された表面を少なくとも一部に有する注射器用ガスケット。
【発明の詳細な説明】
【技術分野】
【０００１】
本発明は、複数個の立体形状物の表面改質方法、及び該方法により表面が改質された注射器用ガスケットに関する。
【背景技術】
【０００２】
注射器のプランジャーに一体化されてプランジャーとシリンジのシールを行うガスケットなどの立体形状物からなる各種製品が提案されている。このような立体形状物として、表面改質を施した各種製品が提供され、種々の用途に利用されているが、従来から表面改質を施す際、それぞれの立体形状物に個別に改質する手法が汎用されている。
【０００３】
そのため、生産性が悪く、大量生産に不向きで実用化が難しい点、個別に表面改質処理を施す製法では高コストとなり、経済性が悪い、などの問題がある。
【発明の概要】
【発明が解決しようとする課題】
【０００４】
本発明は、前記課題を解決し、複数個の立体形状物の表面を同時に改質し、良好な摺動性、摺動の繰り返しに対する耐久性及びシール性などの性能も付与できる立体形状物の表面改質方法、並びに該表面改質方法により得られる注射器用ガスケットを提供することを目的とする。
【課題を解決するための手段】
【０００５】
本発明は、複数個の立体形状物を光重合性モノマー含有液に浸漬する工程１と、前記光重合性モノマー含有液を撹拌しながら、光照射により光重合性モノマーを重合させ、前記複数個の立体形状物の表面にポリマー鎖を成長させる工程２とを含む立体形状物の表面改質方法に関する。
【０００６】
前記光重合性モノマーは、アクリル酸、アクリル酸エステル、アクリル酸アルカリ金属塩、アクリル酸アミン塩、メタクリル酸、メタクリル酸エステル、メタクリル酸アルカリ金属塩、メタクリル酸アミン塩、アクリロニトリル、アクリルアミド、ジメチルアクリルアミド、ジエチルアクリルアミド、イソプロピルアクリルアミド、ヒドロキシアクリルアミド、アクリロイルモルホリン、メタクリルアミド、ジメチルメタクリルアミド、ジエチルメタクリルアミド、イソプロピルメタクリルアミド、ヒドロキシメタクリルアミド、及びメタクリロイルモルホリンからからなる群より選択される少なくとも１種であることが好ましい。
【０００７】
前記光重合性モノマー含有液は、重合開始剤を含むことが好ましい。ここで、前記重合開始剤は、ベンゾフェノン系化合物及び／又はチオキサントン系化合物であることが好ましい。
【０００８】
前記光重合性モノマー含有液は、重合禁止剤を２０〜５００ｐｐｍ含むことが好ましい。
前記撹拌の回転数は、５０〜１０００ｒｐｍであることが好ましい。
前記光照射における光の波長は、３００〜４００ｎｍであることが好ましい。
【０００９】
前記表面改質方法は、前記光照射時又は光照射前に反応容器及び反応液に不活性ガスを導入し、不活性ガス雰囲気に置換して重合させることが好ましい。また、前記光照射時又は光照射前に反応容器を真空引きし、酸素を脱気して重合させることが好ましい。
【００１０】
前記工程１の前に、前記立体形状物の表面に重合開始剤を予め吸着させることが好ましい。また、前記工程１の前に、前記立体形状物の表面に重合開始剤を予め吸着させ、光照射により該重合開始剤を表面に固定することが好ましい。
【００１１】
本発明はまた、前記表面改質方法により改質された表面を少なくとも一部に有する注射器用ガスケットに関する。
【発明の効果】
【００１２】
本発明によれば、複数個の立体形状物を光重合性モノマー含有液に浸漬する工程１と、前記光重合性モノマー含有液を撹拌しながら、光照射により光重合性モノマーを重合させ、前記複数個の立体形状物の表面にポリマー鎖を成長させる工程２とを含む立体形状物の表面改質方法であるので、複数個の立体形状物のそれぞれの表面上に光重合性ポリマー鎖を同時にかつバラツキを抑えながら形成し、個々の立体形状物に優れた摺動性、摺動の繰り返しに対する耐久性、及びシール性を付与できる。従って、該表面改質方法を適用することで、これらの性能に優れた複数個の注射器用ガスケットなどの表面改質弾性体を生産性良く製造できる。
【図面の簡単な説明】
【００１３】
【図１】工程２のラジカル重合に関する模式図の一例。
【発明を実施するための形態】
【００１４】
本発明の立体形状物の表面改質方法は、複数個の立体形状物を光重合性モノマー含有液に浸漬する工程１と、前記光重合性モノマー含有液を撹拌しながら、光照射により光重合性モノマーを重合させ、前記複数個の立体形状物の表面にポリマー鎖を成長させる工程２とを含む。
【００１５】
工程１では、複数個の立体形状物を光重合性モノマー含有液に浸漬する。
立体形状物としては、加硫ゴム、熱可塑性エラストマーなどが挙げられ、なかでも、二重結合に隣接する炭素原子（アリル位の炭素原子）を有するものが好適に使用される。
【００１６】
加硫ゴムにおけるゴムとしては、スチレンブタジエンゴム、ブタジエンゴム、イソプレンゴム、天然ゴム、脱タンパク天然ゴムなどのジエン系ゴム、及びイソプレンユニットを不飽和度として数パーセント含むブチルゴム、ハロゲン化ブチルゴムなどが挙げられる。ブチルゴム、ハロゲン化ブチルゴムの場合、加硫ゴムからの抽出物が少なくなる点から、トリアジンによる架橋ゴムが好ましい。この場合、受酸剤を含んでもよく、好適な受酸剤としては、ハイドロタルサイト、炭酸マグネシウムが挙げられる。
【００１７】
他のゴムの場合は、硫黄加硫が好ましい。その場合、硫黄加硫で一般に使用されている加硫促進剤、酸化亜鉛、フィラー、シランカップリング剤などの配合剤を添加してもよい。フィラーとしては、カーボンブラック、シリカ、クレー、タルク、炭酸カルシウムなどを好適に使用できる。
【００１８】
なお、ゴムの加硫条件は適宜設定すれば良く、ゴムの加硫温度は、好ましくは１５０℃以上、より好ましくは１７０℃以上、更に好ましくは１７５℃以上である。
【００１９】
熱可塑性エラストマーとしては、例えば、可塑性成分（ハードセグメント）の集まりが架橋点の役割を果たすことにより常温でゴム弾性を有する高分子化合物（スチレン−ブタジエンスチレン共重合体などの熱可塑性エラストマー（ＴＰＥ）など）；熱可塑性成分及びゴム成分が混合され架橋剤によって動的架橋が行われたゴム弾性を有する高分子化合物（スチレン系ブロック共重合体又はオレフィン系樹脂と、架橋されたゴム成分とを含むポリマーアロイなどの熱可塑性エラストマー（ＴＰＶ）など）が挙げられる。
【００２０】
また、他の好適な熱可塑性エラストマーとして、ナイロン、ポリエステル、ウレタン、ポリプロピレン、及びそれらの動的架橋熱可塑性エラストマーが挙げられる。動的架橋熱可塑性エラストマーの場合、ハロゲン化ブチルゴムを熱可塑性エラストマー中で動的架橋したものが好ましい。この場合の熱可塑性エラストマーは、ナイロン、ウレタン、ポリプロピレン、ＳＩＢＳ（スチレン−イソブチレン−スチレンブロック共重合体）などが好ましい。
【００２１】
なお、工程１で複数個の立体形状物を光重合性モノマー含有液に浸漬する前に、その複数個の立体形状物の各表面に重合開始点を形成する工程を行うことが好ましい。
【００２２】
重合開始点は、例えば、複数個の立体形状物の各表面に重合開始剤を吸着させることで形成される。重合開始剤としては、例えば、カルボニル化合物、テトラエチルチウラムジスルフィドなどの有機硫黄化合物、過硫化物、レドックス系化合物、アゾ化合物、ジアゾ化合物、ハロゲン化合物、光還元性色素などが挙げられ、なかでも、カルボニル化合物が好ましい。
【００２３】
重合開始剤としてのカルボニル化合物としては、ベンゾフェノン及びその誘導体が好ましく、例えば、下記式で表されるベンゾフェノン系化合物を好適に使用できる。
【化１】
2014173004.tif 000002
【００２４】
（式中、Ｒ１〜Ｒ５及びＲ１′〜Ｒ５′は、同一若しくは異なって、水素原子、アルキル基、ハロゲン（フッ素、塩素、臭素、ヨウ素）、水酸基、１〜３級アミノ基、メルカプト基、又は酸素原子、窒素原子、硫黄原子を含んでもよい炭化水素基を表し、隣り合う任意の２つが互いに連結し、それらが結合している炭素原子と共に環構造を形成してもよい。）
【００２５】
ベンゾフェノン系化合物の具体例としては、ベンゾフェノン、キサントン、９−フルオレノン、２，４−ジクロロベンゾフェノン、ｏ−ベンゾイル安息香酸メチル、４，４′−ビス（ジメチルアミノ）ベンゾフェノン、４，４′−ビス（ジエチルアミノ）ベンゾフェノンなどが挙げられる。なかでも、良好にポリマーブラシが得られるという点から、ベンゾフェノン、キサントン、９−フルオレノンが特に好ましい。ベンゾフェノン系化合物として、フルオロベンゾフェノン系化合物も好適に使用でき、２，３，４，５，６−ペンタフルオロベンゾフェノン、デカフルオロベンゾフェノンなどが挙げられる。
【００２６】
重合開始剤としては、重合速度が速い点、及びゴムなどに吸着及び／又は反応し易い点から、チオキサントン系化合物も好適に使用可能である。例えば、下記式で表される化合物を好適に使用できる。
【化２】
2014173004.tif 000003
（式中、Ｒ１１〜Ｒ１４及びＲ１１′〜Ｒ１４′は、同一若しくは異なって、水素原子、ハロゲン原子、アルキル基、環状アルキル基、アリール基、アルケニル基、アルコキシ基、又はアリールオキシ基を表す。）
【００２７】
上記式で示されるチオキサントン系化合物としては、チオキサントン、２−イソプロピルチオキサントン、４−イソプロピルチオキサントン、２，３−ジメチルチオキサントン、２，４−ジメチルチオキサントン、２，３−ジエチルチオキサントン、２，４−ジエチルチオキサントン、２，４−ジクロロチオキサントン、２−メトキシチオキサントン、１−クロロ−４−プロポキシチオキサントン、２−シクロヘキシルチオキサントン、４−シクロヘキシルチオキサントン、２−ビニルチオキサントン、２，４−ジビニルチオキサントン、２，４−ジフェニルチオキサントン、２−ブテニル−４−フェニルチオキサントン、２−メトキシチオキサントン、２−ｐ−オクチルオキシフェニル−４−エチルチオキサントンなどが挙げられる。なかでも、Ｒ１１〜Ｒ１４及びＲ１１′〜Ｒ１４′のうちの１〜２個、特に２個がアルキル基により置換されているものが好ましく、２，４−Ｄｉｅｔｈｙｌｔｈｉｏｘａｎｔｈｏｎｅ（２，４−ジエチルチオキサントン）がより好ましい。
【００２８】
ベンゾフェノン系化合物、チオキサントン系化合物などの重合開始剤の立体形状物表面への吸着方法は、公知の方法を用いれば良い。例えば、ベンゾフェノン系化合物、チオキサントン系化合物については、立体形状物の改質する表面部位を、ベンゾフェノン系化合物、チオキサントン系化合物を有機溶媒に溶解させて得られた溶液で処理することで表面に吸着させ、必要に応じて有機溶媒を乾燥により蒸発させることにより、重合開始点が形成される。表面処理方法としては、該ベンゾフェノン系化合物溶液、該チオキサントン系化合物溶液を立体形状物の表面に接触させることが可能であれば特に限定されず、例えば、該ベンゾフェノン系化合物溶液、該チオキサントン系化合物溶液の塗布、吹き付け、該溶液中への浸漬などが好適である。更に、一部の表面にのみ表面改質が必要なときには、必要な一部の表面にのみ重合開始剤を吸着させればよく、この場合には、例えば、該溶液の塗布、該溶液の吹き付けなどが好適である。上記溶媒としては、メタノール、エタノール、アセトン、ベンゼン、トルエン、メチルエチルケトン、酢酸エチル、ＴＨＦなどを使用できるが、立体形状物を膨潤させない点、乾燥・蒸発が早い点でアセトンが好ましい。
【００２９】
また、改質対象部位にベンゾフェノン系化合物溶液、チオキサントン系化合物溶液による表面処理を施して重合開始剤を吸着させた後、更に光を照射して立体形状物の表面に化学結合させることが好ましい。例えば、波長３００〜４５０ｎｍ（好ましくは３００〜４００ｎｍ、より好ましくは３５０〜４００ｎｍ）の紫外線を照射して、ベンゾフェノン系化合物、チオキサントン系化合物溶液を表面に固定化できる。前述の重合開始剤の形成及び固定化においては、ゴム表面の水素が引き抜かれ、ベンゾフェノンのＣ＝Ｏの炭素とゴム表面の炭素に共有結合が形成されると同時に、引き抜かれた水素がＣ＝Ｏの酸素に結合し、Ｃ−Ｏ−Ｈが形成される。また、この水素引き抜き反応は改質対象物のアリル位の水素で選択的に行われるため、ゴムはアリル水素を持つブタジエン、イソプレンユニットを含むものが好ましい。
【００３０】
【化３】
2014173004.tif 000004
【００３１】
なかでも、複数個の立体形状物の各表面を重合開始剤で処理することで該重合開始剤をそれぞれの表面に吸着させ、次いで、処理後の表面に３００〜４００ｎｍのＬＥＤ光を照射することにより、重合開始剤を形成することが好ましく、特に、立体形状物の表面にベンゾフェノン系化合物溶液、チオキサントン系化合物溶液などによる表面処理を施して重合開始剤を吸着させた後、更に処理後の表面に３００〜４００ｎｍのＬＥＤ光を照射することで、吸着させた重合開始剤を表面に化学結合させることが好ましい。ここで、ＬＥＤ光の波長は、３５５〜３８０ｎｍが好適である。
【００３２】
工程１で使用される光重合性モノマーとしては、（メタ）アクリル酸、（メタ）アクリル酸エステル、（メタ）アクリル酸アルカリ金属塩、（メタ）アクリル酸アミン塩が挙げられ、更に分子内にＣ−Ｎ結合を持つモノマーなども挙げられる。分子内にＣ−Ｎ結合を持つモノマーとしては、（メタ）アクリルアミド；Ｎ−アルキル置換（メタ）アクリルアミド誘導体（Ｎ−エチル（メタ）アクリルアミド、Ｎ−ｎ−プロピル（メタ）アクリルアミド、Ｎ−イソプロピル（メタ）アクリルアミド、Ｎ−シクロプロピル（メタ）アクリルアミド、Ｎ−エトキシエチル（メタ）アクリルアミド等）；Ｎ，Ｎ−ジアルキル置換（メタ）アクリルアミド誘導体（Ｎ，Ｎ−ジメチル（メタ）アクリルアミド、Ｎ，Ｎ−エチルメチル（メタ）アクリルアミド、Ｎ，Ｎ−ジエチル（メタ）アクリルアミド等）；ヒドロキシ（メタ）アクリルアミド；ヒドロキシ（メタ）アクリルアミド誘導体（Ｎ−ヒドロキシエチル（メタ）アクリルアミド等）；環状基を有する（メタ）アクリルアミド誘導体（（メタ）アクリロイルモルホリン等）などが挙げられる。なかでも、（メタ）アクリル酸、（メタ）アクリル酸エステル、（メタ）アクリル酸アルカリ金属塩、（メタ）アクリル酸アミン塩、アクリロニトリル、（メタ）アクリルアミド、ジメチル（メタ）アクリルアミド、ジエチル（メタ）アクリルアミド、イソプロピル（メタ）アクリルアミド、ヒドロキシ（メタ）アクリルアミド、及び（メタ）アクリロイルモルホリンが好ましく、（メタ）アクリルアミド、特にアクリルアミドが好ましい。
【００３３】
前記のように、予め立体形状物の表面に重合開始剤を吸着、固定化させてもよいが、工程１の光重合性モノマーを含む液（光重合性モノマー含有液）として重合開始剤を含むものを使用してもよい。この場合、重合開始剤に光を照射して該開始剤からラジカルを生成させ、次いでこのラジカルが立体形状物の表面から水素を引き抜いて立体形状物の表面にラジカルが生じるようにし、表面に生成したラジカルからモノマーのグラフト重合が開始するようにする。そのため、重合開始剤として、前記ベンゾフェノン系、チオキサントン系化合物などの水素引き抜き型の重合開始剤が好適である。
【００３４】
また、光重合性モノマー含有液として重合禁止剤を含むものを使用し、該重合禁止剤の存在下で重合させることが好ましい。重合禁止剤は、４−メチルフェノールが好ましい。ここで、光重合性モノマー含有液中の重合禁止剤の含有量は、２０〜５００ｐｐｍが好ましい。
【００３５】
工程１では、複数個の立体形状物を光重合性モノマー含有液中に浸漬するが、浸漬方法としては特に限定されず、光重合性モノマー含有液中に改質対象物である複数個の立体形状物を同時に浸漬できる任意の方法を採用できる。
【００３６】
工程１で浸漬した後、光重合性モノマー含有液を撹拌しながら、光照射により光重合性モノマーを重合させ、複数個の立体形状物の表面にポリマー鎖を成長させる工程２が行われる。工程２の光重合性モノマーのラジカル重合は、例えば、ベンゾフェノン系化合物、チオキサントン系化合物などが吸着又は共有結合した複数個の立体形状物を、光重合性モノマー含有液に浸漬し、紫外線などの光を照射することで、それぞれのラジカル重合（光ラジカル重合）が進行し、各立体形状物の表面にポリマー鎖が成長する。
【００３７】
なお、光重合性モノマー含有液の撹拌方法は特に限定されず、従来公知の方法を使用できる。また、撹拌時の回転数は、各立体形状物表面にポリマー鎖が形成される範囲で適宜設定すればよいが、複数個の立体形状物のそれぞれが公転と自転を行い、表面に概ね均一に光が照射できるという点から、５０〜１０００ｒｐｍが好適である。
【００３８】
本発明では、光重合性モノマー含有液（光重合性モノマー（液体）、その溶液など）への浸漬後、光照射することでモノマーのラジカル重合が進行するが、主に紫外光に発光波長をもつ高圧水銀灯、メタルハライドランプ、ＬＥＤランプなどのＵＶ照射光源を好適に利用できる。照射光量は、重合時間や反応の進行の均一性を考慮して適宜設定すればよい。また、反応容器内における酸素などの活性ガスによる重合阻害を防ぐために、光照射時又は光照射前において、反応容器内や反応液中の酸素を除くことが好ましい。そのため、反応容器内や反応液中に窒素ガスやアルゴンガスなどの不活性ガスを導入して酸素などの活性ガスを反応系外に排出し、反応系内を不活性ガス雰囲気に置換すること、反応容器内を真空引きし、酸素を脱気すること、などが適宜行われている。更に、酸素などの反応阻害を防ぐために、ＵＶ照射光源をガラスやプラスチックなどの反応容器と反応液や立体形状物の間に空気層（酸素含有量が１５％以上）が入らない位置に設置する、などの工夫も適宜行われる。
【００３９】
紫外線を照射する場合、その波長は、好ましくは３００〜４５０ｎｍ、より好ましくは３００〜４００ｎｍである。これにより、複数個の立体形状物の各表面にバラツキなく、良好にポリマー鎖を形成できる。また、モノマーや立体形状物の表面からラジカルが最初に生じず、重合開始剤のみからラジカルが発生させることが可能となる。３００ｎｍ未満の紫外線は、表面からではなく、モノマーを単独で重合させフリーポリマーを生成させてしまうという弊害もある。光源としては高圧水銀ランプや、３６５ｎｍの中心波長を持つＬＥＤ、３７５ｎｍの中心波長を持つＬＥＤなどを使用することが出来る。なかでも、３００〜４００ｎｍのＬＥＤ光を照射することが好ましく、３５５〜３８０ｎｍのＬＥＤ光を照射することがより好ましい。特に、ベンゾフェノンの励起波長３６６ｎｍに近い３６５ｎｍの中心波長を持つＬＥＤなどが効率の点から好ましい。また、色々な波長の光を出す紫外線（高圧水銀ランプ等）の場合は、フィルターで３００ｎｍ未満の波長をカットして照射する、等の方法もある。
【００４０】
また、工程２において、各立体形状物の表面にポリマー鎖を形成することにより、優れた摺動性、耐久性が得られ、かつ良好なシール性も維持できる。形成されるポリマー鎖の重合度は、好ましくは２０〜２０００００、より好ましくは３５０〜５００００である。２０未満であると、ポリマー鎖が短すぎて、立体形状物の表面の凹凸に埋もれてしまい、摺動性が発揮されない傾向がある。２０００００を超えると、使用するモノマー量が多くなり、経済的に不利となる傾向がある。
【００４１】
工程２で形成されるポリマー鎖の長さは、好ましくは１０〜５００００ｎｍ、より好ましくは１００〜５００００ｎｍである。１０ｎｍ未満であると、良好な摺動性が得られない傾向がある。５００００ｎｍを超えると、摺動性の更なる向上が期待できず、高価なモノマーを使用するために原料コストが上昇する傾向があり、また、表面処理による表面模様が肉眼で見えるようになり、美観を損ねたり、シール性が低下する傾向がある。
【００４２】
工程２では、重合開始点を起点にして２種以上の光重合性モノマーを同時にラジカル重合させてもよく、また、各立体形状物の表面に複数種のポリマー鎖を成長させてもよい。上記表面改質方法は、ポリマー鎖間を架橋するものでもよい。この場合、ポリマー鎖間には、イオン架橋、酸素原子を有する親水性基による架橋が形成されてもよい。更には、一分子内に２つ以上のビニル基を持つ化合物を少量添加して重合することにより、重合中にポリマー鎖間に架橋構造を導入してもよい。一分子内に２つ以上のビニル基を持つ化合物としては、Ｎ，Ｎ′−メチレンビスアクリルアミドなどが好ましい。
【００４３】
図１は、工程２のラジカル重合に関する模式図の一例を示す。この工程では、複数個の立体形状物（ガスケット）が浸漬された光重合性モノマー含有液を、所定の回転数の撹拌子で撹拌して各立体形状物の表面が均一に光照射されるようにしながら、紫外線（３６５ｎｍ  ＵＶ光）を照射することで、各立体形状物の表面上で光重合性モノマーのラジカル重合を進行させ、各表面にポリマー鎖が成長する。これにより、複数個の立体形状物の各表面にポリマー鎖がバラツキなく形成された注射器用ガスケットなどの表面改質弾性体を複数個同時に製造できる。
【００４４】
複数個の立体形状物に前記表面改質方法を適用することで、複数個の表面改質弾性体を同時に製造できる。例えば、水存在下又は乾燥状態での摺動性に優れた表面改質弾性体が得られ、これは低摩擦で、水の抵抗が少ないという点にも優れている。また、三次元形状の固体（弾性体など）の少なくとも一部に前記方法を適用することで、改質された表面改質弾性体が得られる。更に、該表面改質弾性体の好ましい例としては、ポリマーブラシ（高分子ブラシ）が挙げられる。ここで、ポリマーブラシとは、表面開始リビングラジカル重合によるｇｒａｆｔｉｎｇ  ｆｒｏｍのグラフトポリマーを意味する。また、グラフト鎖は、立体形状物の表面から略垂直方向に配向しているものがエントロピーが小さく、グラフト鎖の分子運動が低くなることで摺動性が確保される点で好ましい。更に、ブラシ密度として、０．０１ｃｈａｉｎｓ／ｎｍ２以上である準濃度及び濃度ブラシが好ましい。
【００４５】
また、複数個の立体形状物に前記表面改質方法を適用することで、改質された表面を少なくとも一部に有する注射器用ガスケットを複数個同時に製造できる。改質は、少なくともガスケット表面の摺動部に施されていることが好ましく、表面全体に施されていてもよい。
【実施例】
【００４６】
以下、実施例に基づいて本発明を具体的に説明するが、本発明はこれらのみに限定されるものではない。
【００４７】
（実施例１）
ガスケット（イソプレンユニットを含むクロロブチルゴム（不飽和度：１〜２％）をトリアジンで架橋したガスケット、１８０℃で１０分加硫）１０個をベンゾフェノン１ｗｔ％アセトン溶液に５分浸漬後、取り出して乾燥した。３００ｍｌのセパラブルフラスコに、１Ｍのアクリルアミド水溶液１５０ｍｌ、上記で乾燥した１０個のガスケットを順に入れ、アクリルアミド水溶液中にガスケットを浸漬した。ふたをして、アルゴンで内部を１２０分吹き込み置換をし、酸素を除去した。フラスコ内を回転数５００ｒｐｍで撹拌しながら、照射強度１５ｍＷ／ｃｍ２のＬＥＤ−ＵＶ光（３６５ｎｍの波長を持つ）を１５０分照射し、各ガスケット表面にアクリルアミドをグラフト重合し、ポリマー鎖を成長させた。その後、ガスケットを取り出し、水洗、乾燥を行って注射器用ガスケット（ポリマーブラシ）を得た。
【００４８】
（実施例２）
３００ｍｌのセパラブルフラスコに、１Ｍのアクリルアミド水溶液１５０ｍｌ、ベンゾフェノンを１ｍｇを順に加え、更にガスケットを１０個入れ、アクリルアミド水溶液中にガスケットを浸漬した。ふたをして、アルゴンで内部を１２０分吹き込み置換をし、酸素を除去した。フラスコ内を回転数５００ｒｐｍで撹拌しながら、照射強度１５ｍＷ／ｃｍ２のＬＥＤ−ＵＶ光を１５０分照射し、各ガスケット表面にアクリルアミドをグラフト重合し、ポリマー鎖を成長させた。その後、ガスケットを取り出し、水洗、乾燥を行って注射器用ガスケットを得た。
【００４９】
（実施例３）
１Ｍのアクリルアミド水溶液１５０ｍｌを重合禁止剤を５０ｐｐｐｍ含む１Ｍのアクリルアミド水溶液１５０ｍｌに変更した以外は、実施例１と同様にして注射器用ガスケットを得た。
【００５０】
（実施例４）
１Ｍのアクリルアミド水溶液１５０ｍｌを１Ｍのアクリルアミド／アクリル酸（１：１）水溶液１５０ｍｌに変更した以外は、実施例１と同様にして注射器用ガスケットを得た。
【００５１】
（実施例５）
アルゴンで内部を１２０分吹き込み置換をし、酸素を除去した代わりに、ポンプで真空引きし（１２０分）、内部の酸素を除去した以外は、実施例１と同様にして注射器用ガスケットを得た。
【００５２】
（実施例６）
回転数５００ｒｐｍを回転数２０ｒｐｍに変更した以外は、実施例１と同様にして注射器用ガスケットを得た。
【００５３】
（実施例７）
回転数５００ｒｐｍを回転数１２００ｒｐｍに変更した以外は、実施例１と同様にして注射器用ガスケットを得た。
【００５４】
（比較例１）
ガスケット（イソプレンユニットを含むクロロブチルゴム（不飽和度：１〜２％）をトリアジンで架橋したガスケット、１８０℃で１０分加硫）１０個を使用した。
【００５５】
（比較例２）
ガスケット１個をベンゾフェノン１ｗｔ％アセトン溶液に５分浸漬後、取り出して乾燥した。２０ｍｌのガラス容器に１Ｍのアクリルアミド水溶液１０ｍｌ、上記で乾燥したガスケットを順に入れ、アクリルアミド水溶液中にガスケットを浸漬した。ふたをして、アルゴンで内部を６０分吹き込み置換をし、酸素を除去した。２０ｍｌのガラス容器を回転数１０ｒｐｍで回しながら、照射強度２ｍＷ／ｃｍ２のＬＥＤ−ＵＶ光を７５分照射し、ガスケット表面にアクリルアミドをグラフト重合し、ポリマー鎖を成長させた。その後、ガスケットを取り出し、水洗、乾燥を行った。以上の操作を１０回繰り返して１０個の表面にグラフトされた注射器用ガスケットを得た。トータルの重合時間は７５分×１０個＝７５０分かかった。
【００５６】
実施例、比較例で作製した注射器用ガスケットを以下の方法で評価した。
（ポリマー鎖の長さ）
加硫ゴム表面に形成されたポリマー鎖の長さは、ポリマー鎖が形成された改質ゴム断面を、ＳＥＭを使用し、加速電圧１５ｋＶ、１０００倍で測定した。撮影されたポリマー層の厚みをポリマー鎖の長さとした。
【００５７】
（摩擦抵抗力）
注射器用ガスケットの表面の摩擦抵抗力を測定するために、実施例、比較例で作製したガスケットを注射器のＣＯＰ樹脂シリンジにセットし、引張試験機を用いて押し込んでいき、そのときの摩擦抵抗力を測定した（押し込み速度：１００ｍｍ/ｍｉｎ）。比較例１の摩擦抵抗力を１００として、下記式を用い、各実施例、比較例について摩擦抵抗指数で示した。指数が小さい方が、摩擦抵抗力が低いことを示す。１０個作製された各ガスケットの摩擦抵抗力を測定し、平均値を算出した。更に、各ガスケットの摩擦抵抗力のバラツキを、１０個の摩擦抵抗力の標準偏差で評価した。
（摩擦抵抗指数）＝各実施例の摩擦抵抗力／比較例１の摩擦抵抗力×１００
【００５８】
【表１】
2014173004.tif 000005
【００５９】
表１より、実施例で作製された多数の注射器用ガスケットの各表面は、摩擦抵抗力の平均値が大きく下がり、良好な摺動性が得られ、表面のみ改質しているため、シール性も比較例１と同等であった。また、摩擦抵抗力のバラツキも少なく、均一な性能を持つ多数の表面改質ガスケットを生産性良く製造できることが明らかとなった。
【図１】
2014173004.tif 000006